그럼에도, 훨씬 더 까다롭고 극심한 조건에서의 적용을 위해서는 여전히, 밀봉 및 밀폐 거동에 영향을 미치지 않으면서, 기계적 물성, 구체적으로는 100% 신율(정상 작동시 검(gum)의 실제 탄성계수를 나타냄)에서 계산되는 탄성계수가 더 향상되어야 한다는 것이 절실하다.본 출원인은 이하 상술되는 바와 같이 정확하게 정의된 고분자 충전재를 포함하는 (퍼)플루오로엘라스토머 조성물을 제공함으로써 이들 요구 사항을 성취하는 것이 유리하게 가능하다는 것을 발견하였다.
다음 텍스트에서 제공된 문맥을 정확히 이해하고, 마지막 문장을 자연스럽고 문맥에 맞게 완성하세요. 문장은 이전 내용과 논리적으로 연결되어야 합니다.
#텍스트: 가황처리된 (퍼)플루오로엘라스토머는 (저온에서 고온까지) 광범위한 작동 온도에 걸쳐 밀봉성, 기계적 물성, 및 미네랄 오일, 유압 유체, 다양한 성질의 용매 또는 화학 작용제 같은 물질에 대한 내성이 보장되어야 하는 밀봉용 부품, 파이프, 오일 씰(oil seals) 및 오링(O-rings) 같은 기술적 물품들의 제조에 일반적으로 사용되는, 우수한 내열성 및 내화학성을 가진 물질이다. 향상된 기계적 물성(즉, 파단 응력, 파단 시의 탄성계수 및 신율)과 더불어 향상된 밀폐성을 가진 (퍼)플루오로엘라스토머에 대한 지속적인 요구가 있다.이러한 결과를 얻기 위한 방법들 중 하나는 (퍼)플루오로엘라스토머 기재(matrix) 중에 분산된 충전재를 사용하는 것이다. 그러나, 사용된 충전재가 카본블랙인 경우, 특히 이를 고농도로 사용하는 경우에는, 파단 응력 및 탄성계수(이를테면, 물질의 강성도)가 향상되는 대신에, 밀폐성과 파단 신율(전형적인 탄성 거동)이 저하되는 것이 관찰되었다. 고분자 충전재, 구체적으로는 테트라플루오로에틸(TFE)계 열가소성 고분자에 기초한 충전재를 사용함으로써 이러한 단점들이 일부나마 극복될 수 있었다.따라서, 2002년 5월 28일자의 미국 특허 제6395834호(오시몬트 S.P.A.), 2001년 10월 30일자의 미국 특허 제6310142호(오시몬트 S.P.A.) 및 2004년 11월 23일자의 미국 특허 제6822050호(오시몬트 S.P.A.)는 평균 입경이 10 내지 100nm인 테트라플루오로에틸렌(TFE)의 단일 중합체 또는 공중합체의 입자들이 혼합된 플루오로엘라스토머 기재를 포함하는 조성물을 개시하고 있다. 2001년 10월 30일자의 미국 특허 제6310141호(다이네온)는 플루오로엘라스토머, 및 용융점이 100℃ 이상이며 MFI이 1-30 g/10분(372℃/5kg)인 불소수지(fluoroplastic)를 포함하는 라텍스-혼합형 또는 코어-쉘 조성물을 개시하고 있다. 구체적으로는, 상기 특허의 실시예 3에서 플루오로엘라스토머, 및 MFI가 2.2 g/10분(372℃에서/5kg)인 TFE/PAVE 플루오로플라스토머(fluoroplastomer)를 포함하는 조성물을 개시하고 있다.2004년 5월 11일자의 미국 특허 제6734254호(3M 이노베이티브 프라퍼티즈)는 퍼옥사이드-경화성 플루오로엘라스토머, 및 요오드- 및/또는 브롬-함유 플루오로플라스토머를 포함하는 동시경화성 라텍스-혼합 조성물을 개시하고 있으며, 상기 불소수지의 MFI는 5 g/10분 이하이고/이거나, 평균 입경이 100nm를 초과한다. 상기 발명의 이점들을 얻기 위해서는 평균 입경이 100nm를 넘어야 한다는 것이 필수적인 특징이라고 교시되어 있다.